(57)【特許請求の範囲】
【請求項１】
炉体の内面に設けられた非晶質セラミックファイバー材と、
前記非晶質セラミックファイバー材の表面を覆う結晶質セラミックファイバー材と、
前記結晶質セラミックファイバー材の表面に配設された網状体と、
前記炉体の内面に突設され、前記非晶質セラミックファイバー材と前記結晶質セラミックファイバー材と前記網状体とを貫通して、前記非晶質セラミックファイバー材と前記結晶質セラミックファイバー材と前記網状体とを固定するピンであり、先端部が９０°回動することにより、前記網状体を押さえるピンと
を有する連続焼鈍炉。
【発明の詳細な説明】
【技術分野】
【０００１】
本発明は、連続的に鋼板を焼鈍する連続焼鈍炉に関する。
【背景技術】
【０００２】
連続焼鈍炉の炉体の内面には断熱のためにライニング材が設けられている。従来、連続焼鈍炉のライニング材としては、綿状の耐熱繊維材である非晶質セラミックファイバー材が用いられている。しかしながら、この非晶質セラミックファイバー材にはショット（粉末）が含まれているため、ショットの飛散および露出の防止を目的として、図５に示すように多数の矩形の金属板１０によってライニング材１１の炉内側表面全面を覆い、金属板１０を炉体１２側からスタッドボルト１３によって固定している（例えば、特許文献１参照。）。
【先行技術文献】
【特許文献】
【０００３】
【特許文献１】実公昭６２−３６０７０号公報
【発明の概要】
【発明が解決しようとする課題】
【０００４】
ところが、通常の連続焼鈍炉では、スタッドボルト１３の数が数万から１０数万本ある。また、金属板１０は互いに重ね代をとって配置され、スタッドボルト１３用の孔の位置が異なるものがあるため、取り付け位置と順番が指定されている。そのため、金属板１０の取付作業には多大な工数を要しているうえ、金属板１０に設けられた孔の位置と炉体の内面に予め設けられたスタッドボルト１３の位置とが合わない場合、さらに多大な工数を要することになる。
【０００５】
そこで、本発明においては、炉体の内面に設けられる非晶質セラミックファイバー材からのショットの飛散および露出の防止を簡単に行えるようにした低コストの連続焼鈍炉を提供することを目的とする。
【課題を解決するための手段】
【０００６】
本発明の連続焼鈍炉は、炉体の内面に設けられた非晶質セラミックファイバー材と、非晶質セラミックファイバー材の表面を覆う結晶質セラミックファイバー材と、結晶質セラミックファイバー材の表面に配設された網状体と、炉体の内面に突設されたピンであり、非晶質セラミックファイバー材と結晶質セラミックファイバー材と網状体とを貫通して、非晶質セラミックファイバー材と結晶質セラミックファイバー材と網状体とを固定するピンとを有するものである。
【０００７】
本発明の連続焼鈍炉では、網状体の網目が撓むことで、炉体の内面に突設されたピンが非晶質セラミックファイバー材と結晶質セラミックファイバー材と網状体とを貫通することができる。そのため、炉体の内面に突設されるピンの位置に関わらず、非晶質セラミックファイバー材と結晶質セラミックファイバー材と網状体とを容易にピンにより固定することができる。また、本発明の連続焼鈍炉では、炉体の内面に設けられた非晶質セラミックファイバー材の表面を覆う結晶質セラミックファイバー材がショットを含まないため、この結晶質セラミックファイバー材により非晶質セラミックファイバー材に含まれるショットの飛散および露出が防止される。
【０００８】
ここで、ピンは従来のスタッドボルトを使用することも可能であるが、本発明の連続焼鈍炉では、先端部が９０°回動することにより、網状体を押さえるピンを用いることが望ましい。スタッドボルトを使用する場合、スタッドボルトにナットをねじ込むことにより網状体を押さえ、ナットの緩み止めのために溶接固定する必要がある。一方、先端部が９０°回動することにより、網状体を押さえるピンによれば、ピンに貫通させた非晶質セラミックファイバー材と結晶質セラミックファイバー材と網状体とを押さえ付け、非晶質セラミックファイバー材および結晶質セラミックファイバー材を圧縮した状態でピンの先端部を９０°回動すれば、非晶質セラミックファイバー材および結晶質セラミックファイバー材の復元力によりピンの先端部が９０°回動した状態のまま固定されるので、溶接等の作業は不要となる。
【発明の効果】
【０００９】
（１）炉体の内面に設けられた非晶質セラミックファイバー材と、非晶質セラミックファイバー材の表面を覆う結晶質セラミックファイバー材と、結晶質セラミックファイバー材の表面に配設された網状体と、炉体の内面に突設されたピンであり、非晶質セラミックファイバー材と結晶質セラミックファイバー材と網状体とを貫通して、非晶質セラミックファイバー材と結晶質セラミックファイバー材と網状体とを固定するピンとを有する連続焼鈍炉により、炉体の内面に設けられる非晶質セラミックファイバー材からのショットの飛散および露出の防止を簡単に行い低コストの連続焼鈍炉が得られる。
【００１０】
（２）先端部が９０°回動することにより、網状体を押さえるピンにより、容易に非晶質セラミックファイバー材と結晶質セラミックファイバー材と網状体とを炉体の内面に固定することが可能となり、溶接等の作業が不要となる。
【図面の簡単な説明】
【００１１】
【図１】本発明の実施の形態における連続焼鈍炉の炉壁構造を示す斜視図である。
【図２】図１のＡ−Ａ断面図である。
【図３】図１の回転式スタッドピンの詳細を示す図であって、（ａ）は先端部を回動させていない状態を示す図、（ｂ）は先端部を９０°回動させた状態を示す図である。
【図４】図１の連続焼鈍炉の炉壁の形成手順を示す断面図である。
【図５】従来の連続焼鈍炉の炉壁構造を示す斜視図である。
【発明を実施するための形態】
【００１２】
図１は本発明の実施の形態における連続焼鈍炉の炉壁構造を示す斜視図、図２は図１のＡ−Ａ断面図、図３は図１の回転式スタッドピンの詳細を示す図であって、（ａ）は先端部を回動させていない状態を示す図、（ｂ）は先端部を９０°回動させた状態を示す図である。
【００１３】
図１において、本発明の実施の形態における連続焼鈍炉の炉壁構造は、炉体を構成する炉体金物１と、炉体金物１の内面に積層されて設けられた非晶質セラミックファイバー材（以下、「非晶質ＣＦ材」と称す。）２と、非晶質ＣＦ材２の表面を覆う結晶質セラミックファイバー材（以下、「結晶質ＣＦ材」と称す。）３と、結晶質ＣＦ材３の表面に配設された網状体としての金網４と、炉体金物１の内面に突設された回転式スタッドピン５と、ワッシャー６とから構成される。
【００１４】
非晶質ＣＦ材２は、溶融繊維化法により製造され、例えば、アルミナおよびシリカを主成分とする原料を約２０００℃の高温で溶融し、その細流を高速回転するローターにあてて遠心力により繊維化（スピニング法）し、得られたバルク（原綿）を積層させ、減摩剤を添加してニードリング処理を行い、減摩剤を加熱除去して製造されたブランケットである。なお、繊維化の方法には、高速空気または水蒸気で吹き飛ばして繊維化する方法もある（ブローイング法）。非晶質ＣＦ材２は、このような製造法によるため、内部にショット（粉末）が含まれたショット材である。
【００１５】
非晶質ＣＦ材３は、高アルミナ組成の融液から前駆体繊維化法により製造されるアルミナ質のセラミックファイバー材である。非晶質ＣＦ材３は、アルミニウムを含む繊維前駆体溶液を室温で紡糸して前駆体繊維を作り、ニードリング処理後、１０００℃以上で焼成して結晶化させて製造されたブランケットである。結晶質ＣＦ材３は、このような製造法によるため、内部にショットが含まれていない非ショット材である。
【００１６】
金網４は、ステンレス（例えば、ＳＵＳ３１０Ｓ）製の線径φ１．５ｍｍの２メッシュのものを用いることが好ましいが、回転式スタッドピン５の位置に関わらず網目が撓むことにより回転式スタッドピン５が貫通可能なものであれば良い。
【００１７】
回転式スタッドピン５は、従来公知のスタッドボルトと同様に炉体金物１の内面にスタッド溶接されて固定されたものである。図３に示すように、回転式スタッドピン５の先端部には、９０°回転可能なストッパ部材５ａが回転軸５ｂにより軸支されている。回転式スタッドピン５は、非晶質ＣＦ２と結晶質ＣＦ３と金網４とを貫通し、その先端部が９０°回転することにより非晶質ＣＦ材２と結晶質ＣＦ材３と金網４とを固定するものである。
【００１８】
次に、上記構成の連続焼鈍炉の炉壁構造の形成方法について説明する。図４は図１の連続焼鈍炉の炉壁の形成手順を示す断面図である。
【００１９】
（１）炉体金物１の内面に回転式スタッドピン５を所定の配置で溶接固定する。
（２）非晶質ＣＦ材２を回転式スタッドピン５に串刺しにする要領で炉体金物１側から積層する。
（３）非晶質ＣＦ材２の炉内側表層の全面に結晶質ＣＦ材３を、非晶質ＣＦ材２と同様、回転式スタッドピン５に串刺しにする要領で取り付ける。
（４）結晶質ＣＦ材２の全表面に金網４を、回転式スタッドピン５に串刺しにする要領で取り付ける。
（５）非晶質ＣＦ材２、結晶質ＣＦ材３および金網４の柔軟性を利用して、回転式スタッドピン５の先端部のストッパ部材５ａが回転可能な位置まで、非晶質ＣＦ材２、結晶質ＣＦ材３および金網４を同時に押し込む。
（６）回転式スタッドピン５にワッシャー６を貫通させ（図４（ａ）参照。）、ストッパ部材５ａを回動させた後（同図（ｂ）参照。）、非晶質ＣＦ材２、結晶質ＣＦ材３および金網４への押力を緩め、非晶質ＣＦ材２および結晶質ＣＦ材３の復元力を利用して、ストッパ部材５ａにより非晶質ＣＦ材２、結晶質ＣＦ材３、金網４およびワッシャー６を固定する（同図（ｃ）参照。）。
【００２０】
以上のように、本実施形態における連続焼鈍炉では、金網４の網目が撓むことで、炉体金物１の内面に突設された回転式スタッドピン５が非晶質ＣＦ材２と結晶質ＣＦ材３と金網４とを貫通することができる。そのため、炉体金物１の内面に突設される回転式スタッドピン５の位置に関わらず、非晶質ＣＦ材２と結晶質ＣＦ材３と金網４とを容易に回転式スタッドピン５により固定することができる。
【００２１】
また、本実施形態における連続焼鈍炉では、炉体金物１の内面に設けられた非晶質ＣＦ材２の表面を覆う結晶質ＣＦ材３がショットを含まないため、この結晶質ＣＦ材３により非晶質ＣＦ材２に含まれるショットの飛散および露出が防止される。このように、本実施形態における連続焼鈍炉では、炉体金物１の内面に設けられる非晶質ＣＦ材２からのショットの飛散および露出の防止を簡単に行うことができ、低コストである。
【００２２】
また、本実施形態における連続焼鈍炉では、先端部が９０°回動することにより、金網４を押さえる回転式スタッドピン５により、容易に非晶質ＣＦ材２と結晶質ＣＦ材３と金網４とを炉体金物１の内面に固定することが可能であり、溶接等の作業が不要となっている。なお、回転式スタッドピン５に代えて、従来のスタッドボルトを使用することも可能である。
【産業上の利用可能性】
【００２３】
本発明の連続焼鈍炉は、連続的に鋼板を焼鈍する焼鈍炉として有用である。
【符号の説明】
【００２４】
１  炉体金物
２  非晶質ＣＦ材
３  結晶質ＣＦ材
４  金網
５  回転式スタッドピン
５ａ  ストッパ部材
５ｂ  回転軸
【図１】
0005889670.tif 000002
【図２】
0005889670.tif 000003
【図３】
0005889670.tif 000004
【図４】
0005889670.tif 000005
【図５】
0005889670.tif 000006